(57)【要約】  本発明の主題は、Ａ）ポリエーテル単位及びポリエステル単位から選択される単位（Ｅ）を骨格中に含有するプレポリマー（Ｐ）  １００質量部、その際、前記プレポリマー（Ｐ）は一般式（１）−Ｌ1−（ＣＨ2）y−ＳｉＲ23-x（ＯＲ1）x  （１）の末端基少なくとも１つを有する、Ｂ）一般式（２）Ｒ4ＳｉＲ23-z（ＯＲ1）z  （２）のシラン（Ｓ）  １〜１００質量部、Ｃ）  空気湿分の存在下で組成物（Ｋ）の硬化を促進する硬化触媒（ＨＫ）  ０〜１０質量部、その際、Ｌ1は、−Ｏ−、−Ｓ−、−（Ｒ3）Ｎ−、−Ｏ−ＣＯ−Ｎ（Ｒ3）−、−Ｎ（Ｒ3）−ＣＯ−Ｏ−、−Ｎ（Ｒ3）−ＣＯ−ＮＨ−、−ＮＨ−ＣＯ−Ｎ（Ｒ3）−、−Ｎ（Ｒ3）−ＣＯ−Ｎ（Ｒ3）から選択される二価の結合基である、Ｒ1、Ｒ2、Ｒ3、ｘ、ｙ及びｚは請求項１に挙げた意味合いを有する、Ｒ4は、少なくとも７個の炭素原子を有する炭化水素基である、を含有する組成物（Ｋ）に関する。本発明の組成物（Ｋ）は、硬化後に極めて引張剪断強く、かつ、接着剤（Ｋ）として使用される。【特許請求の範囲】
【請求項１】
Ａ）ポリエーテル単位及びポリエステル単位から選択される単位（Ｅ）を主鎖中に含有するプレポリマー（Ｐ）  １００質量部、その際、前記プレポリマー（Ｐ）は一般式（１）
【化１】
2013503924.tif 000024
の末端基少なくとも１つを有する、
Ｂ）一般式（２）
【化２】
2013503924.tif 000025
のシラン（Ｓ）  １〜１００質量部、
Ｃ）  空気湿分の存在下で組成物（Ｋ）の硬化を促進する硬化触媒（ＨＫ）  ０〜１０質量部、
を含有する組成物（Ｋ）であって、その際、
Ｌ1は、
【化３】
2013503924.tif 000026
から選択される二価の結合基を意味する、
Ｒ1及びＲ2は、１〜６個の炭素原子を有する、非置換もしくはハロゲン置換した炭化水素基、又は、全部で２〜２０個の炭素原子を有する、隣接していない酸素原子により中断された炭化水素基を意味する、
Ｒ3は、水素、非置換もしくはハロゲン置換した、環式、直鎖状もしくは分枝鎖状のＣ1〜Ｃ18−アルキル基又はアルケニル基、Ｃ6〜Ｃ18−アリール基、又は、式
【化４】
2013503924.tif 000027
の基を意味する、
Ｒ4は、少なくとも７個の炭素原子を有する、非置換もしくはハロゲン置換した、直鎖状、分枝鎖状もしくは環式のアルキル基、アルケニル基又はアリールアルキル基を意味する、
ｙは１〜１０の数を意味する、
ｘは、２又は３の値を意味する、
ｚは１、２又は３の値を意味する、組成物（Ｋ）。
【請求項２】
前記プレポリマー（Ｐ）が、ポリエーテルポリオール、ポリエステルポリオール又は様々なポリエーテルポリオール及び／又はポリエステルポリオールからの混合物から選択されたポリオール（Ｐ１）から製造されており、前記ポリオール（Ｐ１）又はポリオール混合物（Ｐ１）が最高で２０００ダルトンの平均モル質量を有する請求項１記載の組成物（Ｋ）。
【請求項３】
前記プレポリマー（Ｐ）が、一般式（１）のシラン末端の他に、一般式（３）
【化５】
2013503924.tif 000028
［式中、
Ｒ5は、少なくとも７個の炭素原子を有する、非置換もしくはハロゲン置換した、直鎖状、分枝鎖状もしくは環状のアルキル基、アルケニル基又はアリールアルキル基を意味し、かつ
Ｌ2は、請求項１に記載のＬ1と同じ意味合いを有する］
の末端をも有する、
請求項１又は２記載の組成物（Ｋ）。
【請求項４】
前記プレポリマー（Ｐ）鎖末端の２〜４０％が一般式（３）の末端からなる、請求項３記載の組成物（Ｋ）。
【請求項５】
前記Ｒ4が、少なくとも８個の炭素原子を有する直鎖状もしくは分枝鎖状のアルキル基又はアルケニル基を意味する、請求項１から４のいずれか１項記載の組成物（Ｋ）。
【請求項６】
１００部のプレポリマー（Ｐ）に対して少なくとも５部のシラン（Ｓ）が使用される、請求項１から５のいずれか１項記載の組成物（Ｋ）。
【請求項７】
前記硬化触媒（ＨＫ）が、チタナートエステル、スズ化合物、塩基性及び酸性化合物から選択される請求項１から６のいずれか１項記載の組成物（Ｋ）。
【請求項８】
１００部のプレポリマー（Ｐ）に対して少なくとも０．０１部の硬化触媒（ＨＫ）が使用される、請求項１から７のいずれか１項記載の組成物（Ｋ）。
【請求項９】
一般式（７）
【化６】
2013503924.tif 000029
［式中、
Ｒ6は、１〜２０個の炭素原子を有する、非置換もしくはハロゲン置換した炭化水素基、又は、全部で２〜２０個の炭素原子を有する、隣接していない酸素原子により中断された炭化水素基を意味する］
のアルコール（Ａ）を含有する、請求項１から８のいずれか１項記載の組成物（Ｋ）。
【請求項１０】
請求項１から９のいずれか１項記載の組成物（Ｋ）の接着剤としての使用。
【発明の詳細な説明】
【技術分野】
【０００１】
本発明は、高い引張剪断強さ及び高い硬化速度を有する接着剤として使用される、シラン架橋性の一成分組成物に関する。
【０００２】
木材接着の実施には、特に、通常はポリビニルアセタート分散液を基礎として調合されている、木材接着剤が知られている。これは確かに良好な付着を木材に対して示すが、その結合速度、すなわち、負荷可能な接着物の形成までに消費される時間は極めて長く、このため、接着すべき未完成製品の持続的な機械的な固定は通常は断念できない。さらに、この接着剤タイプの使用は、接着部が湿分に曝露される場合には問題であり、というのも、木材接着剤は通常は水に対して限られた耐性しか有しないからである。
【０００３】
構造部品の機械的強度に関して高い要求が課せられ、かつ、この接合強度が数年後にも気候影響下でなお十分に高いことが望まれる、強く負荷をかけた木材構築物の場合には、このような木材接着剤は大抵は不適当である。
【０００４】
ここでは、典型的にはイソシアナート架橋性ＰＵ接着剤が使用される。この接着剤は通常は芳香族性ポリイソシアナートを含有する。この種の系は、イソシアナート基と（空気）湿分との反応により硬化する。
【０００５】
ＰＵ接着剤は化学的な架橋反応を介して硬化し、やはり化学的に基材としての木材に結合できるので、これは、顕著により良好な機械的特性を示し、かつ、外部の（気候）影響、例えば湿分又は直接的な水接触に対して遙かにより耐性でもある。
【０００６】
接着剤の一般的な性能は、規格、例えばＤＩＮ  ＥＮ２０４  負荷群Ｄ１〜Ｄ４を満たすことにより確認される。この規格は通常はイソシアナート架橋性接着剤により満たされることができる。
【０００７】
それにもかかわらず、イソシアナート架橋性接着剤もが一部、系に内在的な大きな欠点を有し、例えば、一成分ＰＵ接着剤系は通常はほどほどの硬化速度しか有しない。すなわち、イソシアナート架橋は原則的にアグレッシブな触媒作用によって強く促進されることができる。しかし、この種の触媒作用は根本的に、イソシアナート基の不所望な副反応（例えば、アロファナート、ウレトジオン、イソシアヌラートの形成その他）をも触媒作用するので、この相応する系は十分な貯蔵安定性をもはや有しない。
【０００８】
イソシアナート架橋性接着剤の更なる欠点は、全てのイソシアナート含有化合物が有する敏感化作用である。加えて、様々なモノマー状イソシアナートは毒性があるか、又は極めて毒性があるか、かつ／又は、癌誘発性であると疑いをかけられている。モノマー状イソシアナートはその点で問題があり、というのも、ここでは最終使用者、すなわち、職人又はＤｏ−ｉｔ−ｙｏｕｒｓｅｌｆ使用者は、硬化済みで、したがってイソシアナート不含で、かつ完全に懸念のない生成物だけでなく、イソシアナート含有接着剤とも接触しなくてはならないからである。経験の浅い家庭大工には、この場合に、生成物を場合によって専門知識に基づかないで及び／又は適切でなく使用する、特別な危険が存在する。更なる危険性は、ここでは、適切でない貯蔵、例えば子供の活動範囲における貯蔵によるものでもある。これに対して、プロフェッショナルな日曜大工では、確かに適切な使用及び貯蔵を推測できる。しかしここでは、この「プロ」は規則的に、場合によって一日何回も、このイソシアナート含有材料を取り扱わなくてはならない問題が場合によって存在し、このことは特に、前述したイソシアナートの敏感化作用を致命的にする可能性がある。
【０００９】
ここでいくらか好ましいのは、極めて少ない揮発性イソシアナート含有量だけを有し、したがって、少なくとも表示不要（kennzeichnungsfrei）である、イソシアナート架橋性接着剤である。しかし、これらは大抵は脂肪族イソシアナートを基礎とし、これはやはり反応性が少ない。この接着剤はしたがって、接着剤の迅速な結合を起こさせる適用には、やはり、従来のＰＵ接着剤に比較して好ましくない。
【００１０】
接着剤領域においてますます使用される代替的な硬化技術は、アルコキシシラン官能性プレポリマーが空気湿分との接触でまず加水分解し、引き続き縮合反応により硬化するシラン架橋である。この相応するシラン官能性の、大抵はシラン末端化した、プレポリマーは、毒物学的に完全に懸念がない。
【００１１】
確かに従来のシラン架橋性系は長い間比較的低い硬化速度の問題を有していたが、しかし、近年においては高反応性系も例えばＥＰ  １４１４９０９又はＥＰ  １４２１１２９に記載されている。
【００１２】
典型的なシラン架橋性接着剤はその骨格において大抵は１００００ダルトン以上の規模にあるモル質量を有する長鎖ポリエーテルからなる時折、いくらかより短鎖のポリエーテル−典型的にはモル質量４０００〜８０００ダルトンを有する−も使用され、これは次にジイソシアナートとより長い単位へと連結する。したがって総じてここでも極めて高分子量のプレポリマーが得られ、その骨格は依然として長鎖ポリエーテル単位から実質的になり、その際、このポリエーテル鎖は幾つかの少ないウレタン単位により中断されている。この種の系は、例えばＷＯ  ０５／０００９３１に記載されている。
【００１３】
この全ての慣用のシラン架橋系の欠点は、しかし、比較的少ない引張剪断強度（Zugscherfestigkeit）である。したがって、高引裂強度の接着剤よりはどちらかといえば弾性の接着剤が必要とされる領域に、通常はこの新規の接着剤タイプのための典型的な使用は制限される。ヨーロッパ規格DIN EN 204、負荷群Ｄ４を満たす接着剤は、シラン架橋性接着剤では従来達成可能でない。
【００１４】
本発明の主題は、
Ａ）ポリエーテル単位及びポリエステル単位から選択される単位（Ｅ）を主鎖（Rueckgrat）中に含有するプレポリマー（Ｐ）  １００質量部、その際、前記プレポリマー（Ｐ）は一般式（１）
【化１】
2013503924.tif 000002
の末端基少なくとも１つを有する、
Ｂ）一般式（２）
【化２】
2013503924.tif 000003
のシラン（Ｓ）  １〜１００質量部、
Ｃ）  空気湿分の存在下で組成物（Ｋ）の硬化を促進する硬化触媒（ＨＫ）  ０〜１０質量部、を含有する組成物（Ｋ）であり、
式中、
Ｌ1は、
【化３】
2013503924.tif 000004
から選択される二価の結合基である、
Ｒ1及びＲ2は、１〜６個の炭素原子を有する、非置換もしくはハロゲン置換した炭化水素基、又は、全部で２〜２０個の炭素原子を有する、隣接していない酸素原子により中断された炭化水素基である、
Ｒ3は、水素、非置換もしくはハロゲン置換した、環式、直鎖状もしくは分枝鎖状のＣ1〜Ｃ18−アルキル基又はアルケニル基、Ｃ6〜Ｃ18−アリール基、又は、式
【化４】
2013503924.tif 000005
の基である、
Ｒ4は、少なくとも７個の炭素原子を有する、非置換もしくはハロゲン置換した、直鎖状、分枝鎖状もしくは環式のアルキル基、アルケニル基又はアリールアルキル基である、
ｙは１〜１０の数である、
ｘは、２又は３の値である、
ｚは１、２又は３の値を意味する、組成物（Ｋ）である。
【００１５】
好ましくは前記プレポリマー（Ｐ）は、ポリエーテルポリオール、ポリエステルポリオール又は様々なポリエーテルポリオール及び／又はポリエステルポリオールからの混合物から選択されたポリオール（１）から製造され、その際、前記ポリオール（Ｐ１）又はポリオール混合物（Ｐ１）は最高で２０００ダルトンの平均モル質量を有することを特徴とする。
【００１６】
特に好ましくは、その骨格に一般式（１）の末端基を有する前記プレポリマー（Ｐ）は、ポリエーテル単位及び／又はポリエステル単位（Ｅ）の他に更に付加的なウレタン単位を有する。
【００１７】
更に、前記プレポリマー（Ｐ）は好ましくは、一般式（１）のシラン末端の他に一般式（３）
【化５】
2013503924.tif 000006
の末端をも有することにより特徴付けられ、その際、
Ｒ5は、少なくとも７個の炭素原子を有する、非置換もしくはハロゲン置換した、直鎖状、分枝鎖状もしくは環式のアルキル基、アルケニル基又はアリールアルキル基を意味する、及び
Ｌ2は、Ｌ1と同じ意味合いを有する。
【００１８】
好ましくは、前記プレポリマー（Ｐ）の全ての鎖末端の少なくとも２％、特に好ましくは少なくとも４％、好ましくは最高で４０％、とりわけ最高で２０％が、一般式（３）の基で末端化している。
【００１９】
本発明は、４つの発見を基礎とする。まず最初に観察されたのは、長鎖アルキル基を有するアルキルシラン（Ｓ）の添加が、生じる硬化した組成物（Ｋ）の機械的特性の改善を生じることである。特に、この添加はさもなければ比較的脆い材料に、意外なことに、高い引張剪断強さに必要な弾性を付与する。同様に意外なことは、シラン（Ｓ）の添加は、特にＤＩＮ  ＥＮ  ２０４  Ｄ４規格により木材接着剤のために要求される、熱水に対する耐性を大幅に改善するという事実である。加えて、アルキルシラン（Ｓ）の添加によって、この組成物（Ｋ）の加工能もまた、粘性低下により顕著に改善される。
【００２０】
同様に意外なことに、第２の発見は、平均モル質量高くとも２０００ダルトンを有する短鎖ポリオール（Ｐ１）又はポリオール混合物（Ｐ１）を基礎とするプレポリマー（Ｐ）を有する組成物（Ｋ）では、従来のシラン架橋性接着剤及びシーラントで通常使用される長鎖ポリオールを基礎とするプレポリマーを有する組成物に比較して、顕著により硬く、かつ、より引張剪断強い材料へと硬化することであった。
【００２１】
第３に、一般式（１）のシリル末端の他に一般式（３）の鎖末端も提供する前記プレポリマー（Ｐ）は、意外なことに、シラン（Ｓ）との顕著により良好な相容性を示すことが発見された。相応する材料の加工能はこれによって顕著に改善される。
【００２２】
最後の意外な発見は、一般式（１）のシリル末端の他に一般式（３）の鎖末端をも提供するプレポリマー（Ｐ）を用いて、その硬化後に熱水に対して、一般式（３）の鎖末端を提供しない硬化した組成物（Ｋ）に比較して顕著により耐性がある組成物（Ｋ）が得られるという事実である。
【００２３】
前述の式においてＬ1は好ましくは−Ｏ−ＣＯ−ＮＨ−又は−ＮＨ−ＣＯ−Ｎ（Ｒ3）−から選択される二価の結合基であり、その際後者のものが特に好ましい。
【００２４】
Ｌ2は好ましくは−ＮＨ−ＣＯ−Ｎ（Ｒ3）−、−Ｎ（Ｒ3）−ＣＯ−ＮＨ−、−Ｏ−ＣＯ−ＮＨ及び−ＮＨ−ＣＯ−Ｏから選択される二価の結合基であり、その際最後に挙げた基が特に好ましい。
【００２５】
基Ｒ1及びＲ2は好ましくは１〜６個の炭素原子を有する炭化水素基、とりわけ１〜４個の炭素原子を有するアルキル基、例えばメチル基又はエチル基又はプロピル基である。Ｒ2は、特に好ましくはメチル基であり、Ｒ1は特に好ましくはメチル基又はエチル基である。
【００２６】
基Ｒ3は好ましくは水素又は１〜１０個の炭素原子を有する炭化水素基、特に好ましくは水素、１〜６個の炭素原子を有する分枝鎖状又は非分枝鎖状のアルキル基、例えばメチル基又はエチル基又はプロピル基、シクロヘキシル基又はフェニル基である。
【００２７】
ｙは好ましくは１又は３であり、特に好ましくは１である。後者の値が従って特に好ましく、というのも、相応するプレポリマー（Ｐ）はシリル基がメチレンスペーサーを介してのみ隣接するヘテロ原子により隔てられているが、このプレポリマー（Ｐ）は空気湿分に対する特に高い反応性により優れているからである。生じる組成物（Ｋ）は相応して短い結合時間を示し、かつ加えて通常は重金属含有触媒、特にスズ含有触媒をもはや必要としない。
【００２８】
基Ｒ4は好ましくは直鎖状の、又は分枝鎖状のアルキル基又はアルケニル基であって少なくとも８個の炭素原子を有するものであり、その際、少なくとも８個の炭素原子を有するアルキル基、とりわけ少なくとも１２個の炭素原子を有するアルキル基が特に好ましい。Ｒ4は好ましくは最高４０個、特に好ましくは最高２５個の炭素原子を有する。
【００２９】
可変部ｚは好ましくは２又は３、特に好ましくは３である。
【００３０】
基Ｒ5は好ましくは直鎖状の、又は分枝鎖状のアルキル基又はアルケニル基であって少なくとも８個の炭素原子を有するものであり、その際、少なくとも８個の炭素原子を有する直鎖状アルキル基、とりわけ少なくとも１０個の炭素原子を有するアルキル基が特に好ましい。Ｒ5は好ましくは最高３０個、特に好ましくは最高２０個の炭素原子を有する。
【００３１】
プレポリマー（Ｐ）の製造の際では好ましくは平均モル質量最高２０００ダルトン、とりわけ最高１５００ダルトンを有するポリエーテルポリオール及び／又はポリエステルポリオール（Ｐ１）から出発し、その際、ポリエーテルポリオールが特に好ましい。特にとりわけ好ましくは平均モル質量最高１０００ダルトンを有するポリエーテルポリオールである。好ましいポリエーテルタイプはポリエチレングリコール、とりわけポリプロプレングリコールである。ポリオール（Ｐ１）は分枝鎖状又は非分枝鎖状であってよい。特に好ましくは非分枝鎖状ポリオールであるが、しかし分枝位置を有するポリオールでもある。分枝鎖状及び非分枝鎖状ポリオールからの混合物も使用可能である。
【００３２】
好ましくは前記ポリオール（Ｐ１）はプレポリマー（Ｐ）の製造の際に少なくとも１のイソシアナート官能性化合物と反応させられる。プレポリマー（Ｐ）の製造は場合によって触媒の存在下で行われる。
【００３３】
適した触媒は例えばビスマス含有触媒、例えばBorchers GmbH社のBorchi(R) Kat 22, Borchi(R) Kat VP 0243, Borchi(R) Kat VP 0244又は組成物（Ｋ）に硬化触媒（ＨＫ）として添加される種類の化合物でもある。
【００３４】
プレポリマー（Ｐ）の合成は好ましくは少なくとも０℃、特に好ましくは少なくとも６０℃、好ましくは最高１５０℃、とりわけ最高１２０℃の温度で実施される。これは連続的に又は不連続的に行うことができる。
【００３５】
前記プレポリマー（Ｐ）の好ましい一製造方式では、前述のポリオール又はポリオール混合物（Ｐ１）はシラン（Ｐ２）と一緒に使用され、前記シランは、一般式（４）
【化６】
2013503924.tif 000007
［式中、Ｒ1、Ｒ2、ｘ及びｙは一般式（１）で挙げた意味合いを有する］
のシランから選択される。
【００３６】
加えて、第３のプレポリマー成分として更にジイソシアナート又はポリイソシアナート（Ｐ３）も使用できる。慣用のジイソシアネートは、ジイソシアナトジフェニルメタン（ＭＤＩ）であり、これは粗製ＭＤＩ又は工業用ＭＤＩの形でも純粋な４，４’−もしくは２，４’−異性体又はこれらの混合物の形でもあり、種々の位置異性体の形のトリレンジイソシアネート（ＴＤＩ）、ジイソシアナトナフタリン（ＮＤＩ）、イソホロンジイソシアナート（ＩＰＤＩ）又はヘキサメチレンジイソシアナート（ＨＤＩ）でもある。ポリイソシアナートの例はポリマー状ＭＤＩ（Ｐ−ＭＤＩ）、トリフェニルメタントリイソシアナート又は前述のジイソシアナートの三量体（ビウレット又はイソシアヌラート）である。
【００３７】
最後に第４のプレポリマー成分として更にモノマー状アルコール（Ｐ４）も使用できる。これは１又はそれ以上のヒドロキシル基を提供できる。
【００３８】
アルコール（Ｐ４）のモル質量及び分枝度については限定はない。好ましくはアルコール（Ｐ４）として一般式（５）
【化７】
2013503924.tif 000008
［式中、Ｒ5は一般式（３）で挙げた意味合いを有する］
の化合物が使用される。このアルコールがプレポリマー（Ｐ）の合成の際にジ−又はポリイソシアナート（Ｐ３）との反応によって一般式（３）の鎖末端を形成する。
【００３９】
好ましくは全てのプレポリマー成分が、１個のイソシアナート基に対して好ましくは少なくとも０．６個、特に好ましくは少なくとも０．８個、好ましくは最高１．４個、特に最高１．２個のイソシアナート反応基が生ずるような量比で使用される。
【００４０】
この反応生成物は好ましくはイソシアナート不含である。成分（Ｐ１）〜（Ｐ４）が相互に反応させられる順序はこの場合に任意である。
【００４１】
前記プレポリマー（Ｐ）のための特に好ましい製造方法では、前述のポリオール又はポリオール混合物（Ｐ１）はジ−又はポリイソシアナート（Ｐ３′）と一緒に使用される。この場合に、上で既にイソシアナート（Ｐ３）として記載しているのと同じイソシアナート官能性化合物が使用できる。このイソシアナート（Ｐ３′）はこの場合に過剰量で使用され、この結果、イソシアナート末端化「中間プレポリマー」（ｚｗ）が得られる。
【００４２】
この「中間プレポリマー」（ＺＷ）は次いで第２の反応工程においてイソシアナート反応性シラン（Ｐ２′）と反応させられ、前記シランは一般式（６）
【化８】
2013503924.tif 000009
［式中、Ｂはイソシアナート反応基、好ましくはヒドロキシル基又は特に好ましくは式ＮＨＲ3のアミノ基であり、ｘ、ｙ、Ｒ1、Ｒ2及びＲ3は前述の意味合いを有する］
のシランから選択される。
【００４３】
合成工程の順序はこの場合に原則的に交換可能でもある。したがって、第１の合成工程は原則的にイソシアナート（Ｐ３′）とシラン（Ｐ２′）との反応においても存在し、そして、ポリオール（Ｐ１）との反応は第２の反応工程で初めて生じることができる。同様に、両方の反応工程を同時に実施することも考えられる。この反応も不連続的にも連続的にも実施されることができる。
【００４４】
最後に、ここでもモノマー状アルコール（Ｐ４′）が第４のプレポリマー成分として前記ポリマー（Ｐ）中に組み込まれることができる。前記アルコール（Ｐ４′）は１又はそれ以上のヒドロキシル基を提供できる。アルコール（Ｐ４′）のモル質量及び分枝度については限定はない。
【００４５】
好ましくはアルコール（Ｐ４′）として前述の一般式（５）の化合物が使用される。鎖末端がシラン末端化のみでなく、所定の割合、好ましくは少なくとも２％、特に好ましくは少なくとも４％、好ましくは最高４０％、とりわけ最高２０％の一般式（３）の鎖末端をも提供する、プレポリマー（Ｐ）が生じる。
【００４６】
アルコール（Ｐ４′）はこの場合に別個の反応工程においてプレポリマー（Ｐ）中に組み込まれることができ、例えばポリオール（Ｐ１）とイソシアナート（Ｐ３′）との反応の前又は後である。代替的にこの組み込みはしかし、他の反応工程と同時にも実施でき、例えば、ポリオール（Ｐ１）とアルコール（Ｐ４′）とからの混合物をイソシアナート（Ｐ３′）と反応させることにより実施できる。
【００４７】
この場合に好ましくは、アルコール（Ｐ４′）、様々なアルコール（Ｐ４′）の混合物、又はポリオール（Ｐ１）とアルコール（Ｐ４′）の混合物も使用され、これは室温で液状であり、相応して、反応混合物へと簡易に計量供給できる。
【００４８】
前記プレポリマー（Ｐ）のための好ましいこの第２の製造方法でも、全てのプレポリマー成分が、１個のイソシアナート基に対して好ましくは少なくとも０．６個、特に好ましくは少なくとも０．８個、好ましくは最高１．４個、特に最高１．２個のイソシアナート反応基が生ずるような量比で使用される。この反応生成物は好ましくはイソシアナート不含である。
【００４９】
シラン（Ｓ）のための例は、ｎ−オクチルトリメトキシシラン、ｉ−オクチルトリメトキシシラン、ｎ−オクチルトリエトキシシラン、ｉ−オクチルトリエトキシシラン、ノニルトリメトキシシランの多様な立体異性体、デシルトリメトキシシラン、ウンデシルトリメトキシシラン、ドデシルトリメトキシシラン、トリデシルトリメトキシシラン、テトラデシルトリメトキシシラン、ペンタデシルトリメトキシシラン、ヘキサデシルトリデシルトリメトキシシラン、ヘプタデシルトリメトキシシラン、オクタデシルトリメトキシシラン、ノナデシルトリメトキシシラン、並びに、相応するトリエトキシシランである。特に好ましくはｎ−ヘキサデシルトリメトキシシランである。
【００５０】
組成物（Ｋ）の調合の際に、１００部のプレポリマー（Ｐ）に対して好ましくは少なくとも５部、特に好ましくは少なくとも１０部、好ましくは最高で５０部、特に最高で４０部のシラン（Ｓ）が使用される。組成物（Ｋ）のための特に好ましい製造方法では、シラン（Ｓ）並びに場合によって更なる希釈性に作用するがイソシアナート反応性でない接着剤成分が既に幾つかの又は場合によっては全ての、プレポリマー（Ｐ）の合成工程の間に添加する。したがって、前記プレポリマー（Ｐ）は直接的に、可能な限り低い粘度を有する混合物の形で得られる。
【００５１】
組成物（Ｋ）は好ましくは硬化触媒（ＨＫ）も含有する。さらに、組成物（Ｋ）は、シラン（Ｓ）とは異なる水捕捉剤及びシラン架橋剤（ＷＳ）、充填剤（Ｆ）、可塑剤（Ｗ）、付着促進剤（Ｈ）、レオロジー助剤（Ｒ）及び安定化剤（Ｓ）を含有でき、場合によっては更に着色顔料並びに更なる通常の助剤及び添加剤をも含有できる。
【００５２】
硬化触媒（ＨＫ）としては、この場合に例えば、チタナートエステル、例えばテトラブチルチタナート、テトラプロピルチタナート、テトライソプロピルチタナート、テトラアセチルアセトナト−チタナート；スズ化合物、例えばジブチルスズジラウラート、ジブチルスズマレアート、ジブチルスズジアセタート、ジブチルスズジオクタノアート、ジブチルスズアセチルアセトナト、ジブチルスズ酸化物、又はジオクチルスズの相応する化合物、塩基性触媒、例えばアミノシラン、例えばアミノプロピルトリメトキシシラン、アミノプロピルトリエトキシシラン、アミノプロピルメチルジメトキシシラン、アミノプロピルメチルジエトキシシラン、Ｎ−（２−アミノエチル）アミノプロピルトリメトキシシラン、Ｎ−（２−アミノエチル）−アミノプロピルトリメトキシシラン、Ｎ−（２−アミノエチル）−アミノプロピルトリエトキシシラン、Ｎ−（２−アミノエチル）アミノプロピルメチルジメトキシシラン、Ｎ−シクロヘキシルアミノメチルトリエトキシシラン、Ｎ−シクロヘキシルアミノメチル−メチルジエトキシシラン、Ｎ−シクロヘキシルアミノメチル−トリメトキシシラン、Ｎ−シクロヘキシルアミノメチル−メチルジメトキシシラン及び他の有機アミン、例えばトリエチルアミン、トリブチルアミン、１，４−ジアザビシクロ［２．２．２］オクタン、Ｎ，Ｎ−ビス−（Ｎ，Ｎ−ジメチル−２−アミノエチル）−メチルアミン、Ｎ，Ｎ−ジメチルシクロヘキシルアミン、Ｎ，Ｎ−ジメチルフェニルアミン、Ｎ−エチルモルホリニン又は酸性触媒、例えばリン酸−又はリン酸エステル、トルエンスルホン酸、鉱酸が利用でき、その際重金属不含触媒が好ましい。
【００５３】
１００部のプレポリマー（Ｐ）に対して好ましくは少なくとも０．０１部、特に好ましくは少なくとも０．０５部、好ましくは最高１０部、特に最高１部の硬化触媒（ＨＫ）が使用される。様々な触媒が純粋な形でも混合物でも使用できる。
【００５４】
組成物（Ｋ）のための更なる特に好ましい添加剤タイプは、一般式（７）
【化９】
2013503924.tif 000010
［式中、
Ｒ6は、１〜２０個の炭素原子を有する、非置換もしくはハロゲン置換した炭化水素基、又は、全部で２〜２０個の炭素原子を有する隣接していない酸素により中断された炭化水素基を意味する］
のアルコール（Ａ）である。
【００５５】
好ましくは基Ｒ6は、１〜８個の炭素原子を有するアルキル基、特に好ましくはメチル基、エチル基、イソプロピル基、プロピル基、ブチル基、イソブチル基、ｔｅｒｔ−ブチル基、ペンチル基、シクロペンチル基、イソペンチル基、ｔｅｒｔ−ブチル基、ヘキシル基又はシクロヘキシル基である。特に適したアルコール（Ａ）はエタノール及びメタノールである。
【００５６】
そして、アルコール（Ａ）の組成物（Ｋ）への添加がその粘度を極めて少ない添加量でも大幅に低下させることが見出された。この粘度減少は、この場合に、他の低分子量化合物及び／又は溶媒の添加の場合の粘度減少に比較して顕著により強力である。加えて、アルコール（Ａ）の添加は、ヨーロッパ規格ＤＩＮ  ＥＮ２０４、負荷群Ｄ４により測定可能な接着強さの意外な改善を生じる。このことは特に、水貯蔵後の接着強さにも該当する。
【００５７】
組成物（Ｋ）の調合の際に、１００部のプレポリマー（Ｐ）に対して最高３０部、好ましくは最高１５部、特に好ましくは最高５部のアルコール（Ａ）が使用される。アルコール（Ａ）が使用される場合には、１００部のプレポリマー（Ｐ）に対して好ましくは少なくとも０．５部、特に好ましくは少なくとも１部のアルコール（Ａ）が使用される。
【００５８】
水捕捉剤及びシラン架橋剤（ＷＳ）としては例えばビニルシラン、例えばビニルトリメトキシシラン、ビニルトリエトキシシラン、ビニルメチルジメトキシシラン、グリシドキシプロピルトリメトキシシラン、グリシドキシプロピルトリエトキシシラン、Ｏ−メチルカルバマトメチル−メチルジメトキシシラン、ｏ−メチルカルバマトメチル−トリメトキシシラン、Ｏ−エチルカルバマトメチル−メチルジエトキシシラン、Ｏ−エチルカルバマトメチル−トリエトキシシラン、一般にアルキルアルコキシシラン、又は、更なる有機官能性シランも利用できる。無論、ここでは、既に縮合触媒（ＫＫ）として記載しているアミノシランも使用できる。このシランは次にしばしば触媒及び架橋剤シランとしての二重の機能を占める。全てのシラン架橋剤（Ｓ）、特にアミノ官能性又はグリシド官能性を有する全てのシランがさらに付着促進剤としても機能できる。
【００５９】
特に好ましくはＮ−シクロヘキシルアミノアルキルシラン、例えば３−（Ｎ−シクロヘキシルアミノ）−プロピル−トリメトキシシラン、３−（Ｎ−シクロヘキシルアミノ）−プロピル−トリエトキシシラン又は特に好ましくはＮ−シクロヘキシルアミノメチル−トリメトキシシラン、Ｎ−シクロヘキシルアミノ−メチルトリエトキシシラン、Ｎ−シクロヘキシルアミノメチル−メチルジメトキシシラン、Ｎ−シクロヘキシルアミノメチル−メチルジエトキシシランが使用される。これらシランは、生じる組成物（Ｋ）に対して意外なまでに大きい粘度低下作用を示す。
【００６０】
１００部のプレポリマー（Ｐ）に対して好ましくは０〜２０部、特に好ましくは０〜４部の水捕捉剤及びシラン架橋剤（ＷＳ）が使用される。
【００６１】
充填剤（Ｆ）として例えば次の形にある炭酸カルシウム；天然の粉砕された白亜、粉砕されコーティングされた白亜、沈殿白亜、沈殿してコーティングした白亜、粘度鉱物、ベントナイト、カオリン、タルク、二酸化チタン、酸化アルミニウム、アルミニウム三水和物、酸化マグネシウム、水酸化マグネシウム、カーボンブラック、沈殿又は熱分解した、親水性又は疎水性のケイ酸が利用できる。好ましくは炭酸カルシウム及び沈殿又は熱分解した、親水性又は疎水性のケイ酸、特に好ましくは熱分解した、親水性又は疎水性のケイ酸、とりわけ熱分解した、親水性のケイ酸が充填剤（Ｆ）として使用される。
【００６２】
１００部のプレポリマー（Ｐ）に対して好ましくは０〜２００部、特に好ましくは０〜１００部の充填剤（Ｆ）が使用される。
【００６３】
可塑剤（Ｗ）として例えばフタラートエステル、例えばジオクチルフタラート、ジイソオクチルフタラート、ジウンデシルフタラート、アジピン酸エステル、例えばジオクチルアジパート、安息香酸エステル、グルコールエステル、リン酸エステル、スルホン酸エステル、ポリエステル、ポリエーテル、ポリスチレン、ポリブタジエン、ポリイソブテン、パラフィン性炭化水素、及びより高級の、分枝鎖状炭化水素が利用できる。
【００６４】
１００部のプレポリマー（Ｐ）に対して好ましくは０〜１００部、特に好ましくは０〜５０部の可塑剤（Ｗ）が使用される。
【００６５】
付着促進剤（Ｈ）の例はシラン及びオルガノポリシロキサンであって官能基、例えばグリシドキシプロピル基、アミノプロピル基、アミノエチルアミノプロピル基、ウレイドプロピル基又はメタクリルオキシプロピル基を有するものである。しかし、他の成分、例えば硬化触媒（ＨＫ）又は水捕捉剤及びシラン架橋剤（ＷＳ）が、挙げられた官能基を既に有する場合には、付着促進剤（Ｈ）の添加も省略してよい。
【００６６】
レオロジー添加剤（Ｒ）として例えばチクソトロープ剤が使用できる。例示的にはここで親水性熱分解ケイ酸、コーティングした熱分解ケイ酸、沈殿ケイ酸、ポリアミドワックス、水素化ヒマシ油、ステアラート塩又は沈殿白亜が挙げられる。前述の充填剤も流動特性の調節に利用できる。
【００６７】
１００部のプレポリマー（Ｐ）に対して好ましくは０〜１０部、特に好ましくは０〜５部のチクソトロープ剤が使用される。
【００６８】
安定化剤（Ｓ）として例えば酸化防止剤又は光保護剤、例えばいわゆるＨＡＬＳ安定か剤、立体障害フェノール、チオエーテル又はベンゾトリアゾール誘導体が使用できる。
【００６９】
加えて、前記組成物（Ｋ）はなお更なる添加剤、例えば溶媒、殺菌剤、殺生物剤、難燃剤及び顔料も含有できる。
【００７０】
前記組成物（Ｋ）は硬化後に極めて引張剪断強い（zugscherfest）。前記組成物（Ｋ）は好ましくは接着剤（Ｋ）として、そして好ましくは接着のために使用され、これは硬化後に少なくとも７ｍＰａ、好ましくは少なくとも８ｍＰａ、特に好ましくは少なくとも１０ｍＰａの引張剪断強さを有する。好ましくは前記組成物（Ｋ）は木材の接着に使用され、すなわち、少なくとも１の接着すべき基材が、好ましくは接着すべき基材の両方が木材から構成されている接着に使用される。接着剤（Ｋ）はこの場合に全ての木材タイプの接着に適している。特に好ましくは前記接着剤は、硬化後にＤＩＮ  ＥＮ２０４  Ｄ１、Ｄ２、Ｄ３及び／又はＤ４の規格を満たす接着に使用される。
【００７１】
前記式の全ての存在する記号は、それらの意味をそれぞれ互いに無関係に有する。全ての式中でケイ素原子は四価である。
【００７２】
以下の実施例では、その都度、特に示されていなければ、全ての量及び％の記載は質量に対するものであり、全ての圧力は０．１０ＭＰａ（ａｂｓ．）であり、かつ全ての温度は２０℃である。
【００７３】
実施例
実施例１（ヘキサデシルトリメトキシシランなしのプレポリマー）；
撹拌手段、冷却手段及び加熱手段を備えた５００ｍｌの反応容器中に、トルエン−２，４−ジイソシアナート（ＴＤＩ）１０９．８ｇ（６３０．５ｍｍｏｌ）を装入し、６０℃に加熱する。次いで、ヘキサデシルアルコール２０．７ｇ（８５．４ｍｍｏｌ）及びポリプロピレングリコール１２４．８ｇ（２９３．６ｍｍｏｌ）（平均モル質量４２５ｇ／ｍｏｌを有する）から構成される混合物を添加する。この反応混合物の温度はこの場合に、８０℃を超えてはならない。引き続き６０分間６０℃で後撹拌する。
【００７４】
引き続き、約５０℃に冷却し、ビニルトリメトキシシラン７．５ｍｌを添加する。この後に、Huntsman社のJeffcat(R) DMDLS０．４２ｇ及びＮ−フェニルアミノメチル−メチルジメトキシシラン１２０．０ｇ（５６７．８ｍｍｏｌ）（GENIOSIL(R) XL 972、Wacker Chemie AG）を添加し、その際この温度は８０℃を超えてはならない。この後に更なる６０分間６０℃で後撹拌する。
【００７５】
生じるプレポリマー混合物中で、ＩＲ分光法によっては、もはやイソシアネート基は検出されない。明澄な、透き通ったプレポリマー混合物が得られ、これは５０℃で粘度１３．５Ｐａｓを示す。これは問題なく後加工される。
【００７６】
実施例２（ヘキサデシルトリメトキシシランありのプレポリマー）：
撹拌手段、冷却手段及び加熱手段を備えた５００ｍｌの反応容器中に、トルエン−２，４−ジイソシアナート（ＴＤＩ）１０９．８ｇ（６３０．５ｍｍｏｌ）及びヘキサデシルトリメトキシシラン４７．０ｇを装入し、６０℃に加熱する。次いで、ヘキサデシルアルコール２０．７ｇ（８５．４ｍｍｏｌ）及びポリプロピレングリコール１２４．８ｇ（２９３．６ｍｍｏｌ）（平均モル質量４２５ｇ／ｍｏｌを有する）を添加する。この反応混合物の温度はこの場合に８０℃を超えてはならない。引き続き更なる６０分間６０℃で後撹拌する。
【００７７】
引き続き、約５０℃に冷却し、Huntsman社のJeffcat(R) DMDLS０．４２ｇ及びＮ−フェニルアミノメチル−メチルジメトキシシラン１２０．０ｇ（５６７．８ｍｍｏｌ）（GENIOSIL(R) XL 972、Wacker Chemie AG）を添加し、その際この温度は８０℃を超えてはならない。この後に更なる６０分間６０℃で後撹拌する。生じるプレポリマー混合物中で、ＩＲ分光法によっては、もはやイソシアネート基は検出されない。明澄な、透き通ったプレポリマー混合物が得られ、これは室温で粘度１０Ｐａｓを示す。これは問題なく後加工される。
【００７８】
実施例３（ヘキサデシルトリメトキシシラン及びビニルトリメトキシシランありのプレポリマー）：
撹拌手段、冷却手段及び加熱手段を備えた５００ｍｌの反応容器中に、トルエン−２，４−ジイソシアナート（ＴＤＩ）１０９．８ｇ（６３０．５ｍｍｏｌ）及びヘキサデシルトリメトキシシラン４７．０ｇを装入し、６０℃に加熱する。次いで、ヘキサデシルアルコール２０．７ｇ（８５．４ｍｍｏｌ）及びポリプロピレングリコール１２４．８ｇ（２９３．６ｍｍｏｌ）（平均モル質量４２５ｇ／ｍｏｌを有する）から構成される混合物を添加する。この反応混合物の温度はこの場合に８０℃を超えてはならない。引き続き６０分間６０℃で後撹拌する。
【００７９】
引き続き約５０℃に冷却し、ビニルトリメトキシシラン７．５ｍｌを添加する。この後にHuntsman社のJeffcat(R) DMDLS０．４２ｇ及びＮ−フェニルアミノメチル−メチルジメトキシシラン１２０．０ｇ（５６７．８ｍｍｏｌ）（GENIOSIL(R) XL 972、Wacker Chemie AG）を添加し、その際この温度は８０℃を超えてはならない。この後に更なる６０分間６０℃で後撹拌する。生じるプレポリマー混合物中で、ＩＲ分光法によっては、もはやイソシアネート基は検出されない。明澄な、透き通ったプレポリマー混合物が得られ、これは室温で粘度９Ｐａｓを示す。これは問題なく後加工される。
【００８０】
実施例４（ヘキサデシルトリメトキシシラン及びビニルトリメトキシシランありのプレポリマー）：
撹拌手段、冷却手段及び加熱手段を備えた５００ｍｌの反応容器中に、トルエン−２，４−ジイソシアナート（ＴＤＩ）１０９．８ｇ（６３０．５ｍｍｏｌ）及びヘキサデシルトリメトキシシラン４７．０ｇを装入し、６０℃に加熱する。次いで、ヘキサデシルアルコール２０．７ｇ（８５．４ｍｍｏｌ）及びポリプロピレングリコール１２４．８ｇ（２９３．６ｍｍｏｌ）（平均モル質量４２５ｇ／ｍｏｌを有する）から構成される混合物を添加する。この反応混合物の温度はこの場合に８０℃を超えてはならない。この後に更なる６０分間６０℃で後撹拌する。
【００８１】
引き続き約５０℃に冷却し、ビニルトリメトキシシラン７．５ｍｌを添加する。この後にHuntsman社のJeffcat(R)DMDLS０．４２ｇ及び３−（Ｎ−フェニルアミノ）プロピル−トリメトキシシラン１４５．０ｇ（５６７．８ｍｍｏｌ）を添加し、その際この温度は８０℃を超えてはならない。この後に更なる６０分間６０℃で後撹拌する。生じるプレポリマー混合物中で、ＩＲ分光法によっては、もはやイソシアネート基は検出されない。明澄な、透き通ったプレポリマー混合物が得られ、これは室温で粘度１５Ｐａｓを示す。これは問題なく後加工される。
【００８２】
実施例５（前述のプレポリマーからの１Ｋ接着剤調合物の製造）
実施例１からのプレポリマー８８．９ｇ、ヘキサデシルトリメトキシシラン１０．０ｇ及び３−アミノプロピルトリメトキシシラン（GENIOSIL(R) GF 96、Wacker Chemie AG）１．１ｇを適した混合装置で一緒に撹拌する。粘度８０Ｐａｓ（ブルックフィールド、スピンドル７、２０分-1）を有する黄色接着剤が得られる。この接着剤を用いて例えばＤＩＮ  ＥＮ２０４に記載されるようなブナ材を接着し、引張剪断強さを測定する。この場合にこの調合物は以下の値を達成する：
【表１】
2013503924.tif 000011
【００８３】
実施例６（前述のプレポリマーからの１Ｋ接着剤調合物の製造）
実施例１からのプレポリマー８６．５ｇ、ヘキサデシルトリメトキシシラン１０．０ｇ、３−グリシドキシプロピルトリメトキシシラン（GENIOSIL(R) GF 80、Wacker Chemie AG）１．２５ｇ及び３−アミノプロピルトリメトキシシラン（GENIOSIL(R) GF 96、Wacker Chemie）２．２５ｇを適した混合装置で一緒に撹拌する。粘度７５Ｐａｓ（ブルックフィールド、スピンドル７、２０分-1）を有する黄色接着剤が得られる。この接着剤を用いて例えばＤＩＮ  ＥＮ２０４に記載されるようなブナ材を接着し、引張剪断強さを測定する。この場合にこの調合物は以下の値を達成する：
【表２】
2013503924.tif 000012
【００８４】
実施例７（前述のプレポリマーからの１Ｋ接着剤調合物の製造）
実施例１からのプレポリマー８６．２５ｇ、ヘキサデシルトリメトキシシラン１０．０ｇ、イソオクチルトリメトキシシラン（Silan IO-Trimethoxy、Wacker Chemie AG）２．５ｇ及び３−アミノプロピルトリメトキシシラン（GENIOSIL(R) GF 96、Wacker Chemie）２．２５ｇを適した混合装置で一緒に撹拌する。粘度７８Ｐａｓ（ブルックフィールド、スピンドル７、２０分-1）を有する黄色接着剤が得られる。この接着剤を用いて例えばＤＩＮ  ＥＮ２０４に記載されるようなブナ材を接着し、引張剪断強さを測定する。この場合にこの調合物は以下の値を達成する：
【表３】
2013503924.tif 000013
【００８５】
実施例８（前述のプレポリマーからの１Ｋ接着剤調合物の製造）
実施例２からのプレポリマー９８．９ｇ及び３−アミノプロピルトリメトキシシラン（GENIOSIL(R) GF 96、Wacker Chemie AG）１．１ｇを適した混合装置で一緒に撹拌する。粘度８１Ｐａｓ（ブルックフィールド、スピンドル７、２０分-1）を有する黄色接着剤が得られる。この接着剤を用いて例えばＤＩＮ  ＥＮ２０４に記載されるようなブナ材を接着し、引張剪断強さを測定する。この場合にこの調合物は以下の値を達成する：
【表４】
2013503924.tif 000014
【００８６】
実施例９（前述のプレポリマーからの１Ｋ接着剤調合物の製造）
実施例２からのプレポリマー９６．５ｇ、３−グリシドキシプロピルトリメトキシシラン（GENIOSIL(R) GF 80、Wacker Chemie AG）１．２５ｇ及び３−アミノプロピルトリメトキシシラン（GENIOSIL(R) GF 96、Wacker Chemie）２．２５ｇを適した混合装置で一緒に撹拌する。粘度７６Ｐａｓ（ブルックフィールド、スピンドル７、２０分-1）を有する黄色接着剤が得られる。この接着剤を用いて例えばＤＩＮ  ＥＮ２０４に記載されるようなブナ材を接着し、引張剪断強さを測定する。この場合にこの調合物は以下の値を達成する：
【表５】
2013503924.tif 000015
【００８７】
実施例１０（前述のプレポリマーからの１Ｋ接着剤調合物の製造）
実施例２からのプレポリマー９６．２５ｇ、イソオクチルトリメトキシシラン（Silan IO-Trimethoxy、Wacker Chemie AG）２．５ｇ及び３−アミノプロピルトリメトキシシラン（GENIOSIL(R) GF 96、Wacker Chemie）２．２５ｇを適した混合装置で一緒に撹拌する。粘度７９Ｐａｓ（ブルックフィールド、スピンドル７、２０分-1）を有する黄色接着剤が得られる。この接着剤を用いて例えばＤＩＮ  ＥＮ２０４に記載されるようなブナ材を接着し、引張剪断強さを測定する。この場合にこの調合物は以下の値を達成する：
【表６】
2013503924.tif 000016
【００８８】
実施例１１（前述のプレポリマーからの１Ｋ接着剤調合物の製造）
実施例３からのプレポリマー９８．９ｇ及び３−アミノプロピルトリメトキシシラン（GENIOSIL(R) GF 96、Wacker Chemie AG）１．１ｇを適した混合装置で一緒に撹拌する。粘度８０Ｐａｓ（ブルックフィールド、スピンドル７、２０分-1）を有する黄色接着剤が得られる。この接着剤を用いて例えばＤＩＮ  ＥＮ２０４に記載されるようなブナ材を接着し、引張剪断強さを測定する。この場合にこの調合物は以下の値を達成する：
【表７】
2013503924.tif 000017
【００８９】
実施例１２（前述のプレポリマーからの１Ｋ接着剤調合物の製造）
実施例３からのプレポリマー９６．５ｇ、３−グリシドキシプロピルトリメトキシシラン（GENIOSIL(R) GF 80、Wacker Chemie AG）１．２５ｇ及び３−アミノプロピルトリメトキシシラン（GENIOSIL(R) GF 96、Wacker Chemie）２．２５ｇを適した混合装置で一緒に撹拌する。粘度７４Ｐａｓ（ブルックフィールド、スピンドル７、２０分-1）を有する黄色接着剤が得られる。この接着剤を用いて例えばＤＩＮ  ＥＮ２０４に記載されるようなブナ材を接着し、引張剪断強さを測定する。この場合にこの調合物は以下の値を達成する：
【表８】
2013503924.tif 000018
【００９０】
実施例１３（前述のプレポリマーからの１Ｋ接着剤調合物の製造）
実施例３からのプレポリマー９６．２５ｇ、イソオクチルトリメトキシシラン（Silan IO-Trimethoxy、Wacker Chemie AG）２．５ｇ及び３−アミノプロピルトリメトキシシラン（GENIOSIL(R) GF 96、Wacker Chemie）２．２５ｇを適した混合装置で一緒に撹拌する。粘度７７Ｐａｓ（ブルックフィールド、スピンドル７、２０分-1）を有する黄色接着剤が得られる。この接着剤を用いて例えばＤＩＮ  ＥＮ２０４に記載されるようなブナ材を接着し、引張剪断強さを測定する。この場合にこの調合物は以下の値を達成する：
【表９】
2013503924.tif 000019
【００９１】
実施例１４（前述のプレポリマーからの１Ｋ接着剤調合物の製造）
実施例４からのプレポリマー９７．５ｇ及び３−アミノプロピルトリメトキシシラン（GENIOSIL(R) GF 96、Wacker Chemie AG）２．５ｇを適した混合装置で一緒に撹拌する。粘度１２０Ｐａｓ（ブルックフィールド、スピンドル７、２０分-1）を有する黄色接着剤が得られる。この接着剤を用いて例えばＤＩＮ  ＥＮ２０４に記載されるようなブナ材を接着し、引張剪断強さを測定する。この場合にこの調合物は以下の値を達成する：
【表１０】
2013503924.tif 000020
【００９２】
実施例１５（前述のプレポリマーからの１Ｋ接着剤調合物の製造）
実施例１からのプレポリマー５８．６ｇ、実施例４からのプレポリマー３８．９ｇ及び３−アミノプロピルトリメトキシシラン（GENIOSIL(R) GF 96、Wacker Chemie AG）２．５ｇを適した混合装置で一緒に撹拌する。粘度１００Ｐａｓ（ブルックフィールド、スピンドル７、２０分-1）を有する黄色接着剤が得られる。この接着剤を用いてＤＩＮ  ＥＮ２０４に記載されるようなブナ材を接着し、この引張剪断強さを測定する。この場合に、この調合物は以下の値を達成する：
【表１１】
2013503924.tif 000021
【００９３】
実施例１６（前述のプレポリマーからの１Ｋ接着剤調合物の製造）
実施例１からのプレポリマー６９．９ｇ、ヘキサデシルトリメトキシシラン７．８ｇ、エタノール２０．０ｇ及び３−アミノプロピルトリメトキシシラン（GENIOSIL(R) GF 96、Wacker Chemie AG）２．３ｇを適した混合装置で一緒に撹拌する。粘度０．３Ｐａｓ（ブルックフィールド、スピンドル１、２０分-1）を有する黄色接着剤が得られる。この接着剤を用いて例えばＤＩＮ  ＥＮ２０４に記載されるようなブナ材を接着し、引張剪断強さを測定する。この場合にこの調合物は以下の値を達成する：
【表１２】
2013503924.tif 000022
【００９４】
実施例１７（前述のプレポリマーからの１Ｋ接着剤調合物の製造）
実施例１からのプレポリマー８３．４ｇ、ヘキサデシルトリメトキシシラン９．３ｇ、エタノール５．０ｇ及び３−アミノプロピルトリメトキシシラン（GENIOSIL(R) GF 96、Wacker Chemie AG）２．３ｇを適した混合装置で一緒に撹拌する。粘度１０Ｐａｓ（ブルックフィールド、スピンドル５、２０分-1）を有する黄色接着剤が得られる。この接着剤を用いて例えばＤＩＮ  ＥＮ２０４に記載されるようなブナ材を接着し、引張剪断強さを測定する。この場合にこの調合物は以下の値を達成する：
【表１３】
2013503924.tif 000023
【国際調査報告】
2013503924.tif 000030
2013503924.tif 000031
2013503924.tif 000032
2013503924.tif 000033
2013503924.tif 000034
2013503924.tif 000035
2013503924.tif 000036
2013503924.tif 000037